(57)【要約】【課題】プラズマによる衝撃波を用いてコーティングを形成する。コーティングの厚みを容易に制御でき、溶射よりも高速な粒子衝突速度による密着力等の優れたコーティングを形成する。【解決手段】被コーティング部材１の表面に形成され、粉体４と樹脂３が混合されてなる粉体樹脂混合層２の表面にパルスレーザ７を照射してプラズマ８を発生させ、プラズマ８による衝撃波により粉体を被コーティング部材の表面に衝突させて、粉体を材料とするコーティング１１を被コーティング部材の表面上に形成する。粉体４と樹脂３が混合された材料を被コーティング部材の表面に塗布することにより粉体樹脂混合層を形成する。また、粉体樹脂混合層に２種以上の粉体を混在させて行うことにより、２種以上の材料が混在したコーティング１２を形成したり、異種の粉体が２層に分かれた粉体樹脂混合層を形成して行うことにより、２層状のコーティング１３を形成する。【選択図】図２
2010065253.tif 000002
【特許請求の範囲】
【請求項１】
被コーティング部材の表面に形成され、粉体と樹脂が混合されてなる粉体樹脂混合層の表面にパルスレーザを照射してプラズマを発生させ、前記プラズマによる衝撃波により前記粉体を前記被コーティング部材の表面に衝突させて、前記粉体を材料とするコーティングを前記被コーティング部材の表面上に形成するプラズマ衝撃波を用いたコーティング方法。
【請求項２】
前記粉体と前記樹脂が混合された材料を前記被コーティング部材の表面に塗布した後、前記樹脂を硬化させることにより、前記粉体樹脂混合層を被コーティング部材の表面に形成し、前記パルスレーザの照射を行う請求項１に記載のプラズマ衝撃波を用いたコーティング方法。
【請求項３】
前記粉体樹脂混合層に２種以上の前記粉体を混在させた状態で、前記パルスレーザの照射を行う請求項１に記載のプラズマ衝撃波を用いたコーティング方法。
【請求項４】
層毎に異なる種類の粉体が混合された２層以上の前記粉体樹脂混合層が形成された状態で、前記パルスレーザの照射を行う請求項１に記載のプラズマ衝撃波を用いたコーティング方法。
【請求項５】
層毎に異なる混合比率で２種以上の粉体が混合された２層以上の前記粉体樹脂混合層が形成された状態で、前記パルスレーザの照射を行う請求項３に記載のプラズマ衝撃波を用いたコーティング方法。
【発明の詳細な説明】
【技術分野】
【０００１】
本発明は、プラズマ衝撃波を用いたコーティング方法に関する。
【背景技術】
【０００２】
従来、プラズマ衝撃波を用い、機械部品等の表面に残留応力を与えて改質する方法としてレーザピーニング法が用いられている。
一般に、レーザピーニング法による加工は、レーザビームを被加工面に集光照射し、発生するプラズマを被加工面上に形成された水、油その他の液体の慣性媒体中に閉じ込め、これにより発生する衝撃波圧力を被加工面に与えることにより行う。プラズマによる衝撃波圧力を被加工面に効果的に与えるため、プラズマを閉じ込める水、油その他の液体を被加工面上に形成する必要がある。
【０００３】
特許文献１、２及び４には、被加工面上に水膜その他の液膜を形成し、この液膜によりプラズマを閉じ込めるレーザピーニング法が記載されている。なお、同文献によれば、被加工面には、予め黒色ペイント等の保護膜が塗布される。また、特許文献２段落0013には、水膜として流水を用いることが記載されている。
【０００４】
特許文献３には、水中にレーザ照射ヘッド及び被加工物を設置して行うレーザピーニング法が記載されている（同文献段落0004，図１０，１１参照）。
また、同文献には、ウォータージェット・レーザ併用ピーニング法が記載されている（同文献特許請求の範囲，図１等参照）
【０００５】
また特許文献４には、レーザを照射した際に発生するプラズマの衝撃波により粉体を被加工面に打ち込むレーザピーニング法が記載されている。
このレーザピーニング法によれば、ベースシートの一方の面に粉体が保持されたシートを予め製作し、これを被加工面に敷設してレーザを照射し、粉体を被加工面に打ち込む（同文献段落0040〜0044及び図１）。その結果、粉体が埋め込まれた被加工面を得る。これにより摺動抵抗の低減や耐摩耗性の向上を図らんとする（同文献段落0045,0046及び図２）。
【特許文献１】特開２０００−２４６４６８号公報
【特許文献２】特開２００６−１２２９６９号公報
【特許文献３】特開２００２−３４６８４７号公報
【特許文献４】特開２００７−１６９７５３号公報
【発明の開示】
【発明が解決しようとする課題】
【０００６】
しかし、特許文献４記載の技術は、被加工面に粉体を散点的に埋め込む技術であって、被膜、すなわち、コーティングを形成する技術ではない。また、粉体を埋め込むために大きなエネルギーが必要なため、大掛りな装置とならざるを得ない（同文献段落0043,0047）。
コーティング技術としては、フレーム溶射、爆発溶射、電気式溶射（アーク溶射、プラズマ溶射等）、高速フレーム溶射(英：HVOF)、コールドスプレー等の溶射（ようしゃ、Thermal spraying）が利用されている。
【０００７】
本発明は、プラズマによる衝撃波を用いてコーティングを形成するコーティング方法を提供することを課題とする。また本発明は、プラズマによる衝撃波を用いてコーティングの厚みを容易に制御できるコーティング方法を提供することを課題とする。また本発明はレーザピーニング法の利点を活かして溶射よりも高速な粒子衝突速度により密着力等の優れたコーティングを形成できるコーティング方法を提供することを課題とする。
【課題を解決するための手段】
【０００８】
以上の課題を解決するための請求項１記載の発明は、被コーティング部材の表面に形成され、粉体と樹脂が混合されてなる粉体樹脂混合層の表面にパルスレーザを照射してプラズマを発生させ、前記プラズマによる衝撃波により前記粉体を前記被コーティング部材の表面に衝突させて、前記粉体を材料とするコーティングを前記被コーティング部材の表面上に形成するプラズマ衝撃波を用いたコーティング方法である。
【０００９】
請求項２記載の発明は、前記粉体と前記樹脂が混合された材料を前記被コーティング部材の表面に塗布した後、前記樹脂を硬化させることにより、前記粉体樹脂混合層を被コーティング部材の表面に形成し、前記パルスレーザの照射を行う請求項１に記載のプラズマ衝撃波を用いたコーティング方法である。
【００１０】
請求項３記載の発明は、前記粉体樹脂混合層に２種以上の前記粉体を混在させた状態で、前記パルスレーザの照射を行う請求項１に記載のプラズマ衝撃波を用いたコーティング方法である。
【００１１】
請求項４記載の発明は、層毎に異なる種類の粉体が混合された２層以上の前記粉体樹脂混合層が形成された状態で、前記パルスレーザの照射を行う請求項１に記載のプラズマ衝撃波を用いたコーティング方法である。
【００１２】
請求項５記載の発明は、層毎に異なる混合比率で２種以上の粉体が混合された２層以上の前記粉体樹脂混合層が形成された状態で、前記パルスレーザの照射を行う請求項３に記載のプラズマ衝撃波を用いたコーティング方法である。
【発明の効果】
【００１３】
本発明によれば、粉体樹脂混合層中の樹脂は粉体を保持する役割を有し、粉体の混合率及び粉体樹脂混合層の厚みを選択することにより、被コーティング部材の表面上に保持される粉体の単位面積当たりの量を十分に確保することができるので、プラズマによる衝撃波により十分な量の粉体を被コーティング部材の表面に衝突させて、この粉体を材料とするコーティングを被コーティング部材の表面上に形成することができる。
また本発明によれば、粉体の混合率及び粉体樹脂混合層の厚みを選択することにより、プラズマによって形成されるコーティングの厚みを制御することができる。
また本発明によれば、粉体樹脂混合層の表面にパルスレーザを照射して発生させたプラズマによる衝撃波により粉体を加速するため、溶射よりも高速な粒子衝突速度を得ることができ、これにより被コーティング面への高い密着力を有し、内部にポアが少なく高密に凝集されたコーティングを形成することができる。
また本発明によれば、溶射に比較して粉体の発熱は少ないので、コーティングにほとんど残留応力を残すことが無く、また、熱負荷による被コーティング部材の特性低下も無いため、溶射に比較しても疲労特性の低下が少ないコーティングを形成することができる。
【発明を実施するための最良の形態】
【００１４】
以下に本発明の一実施形態につき図面を参照して説明する。以下は本発明の一実施形態であって本発明を限定するものではない。
【００１５】
〔第１実施形態〕
まず、本発明の第１実施形態につき、図１〜図４を参照して説明する。図１は本発明の第１実施形態に係る粉体樹脂混合層の形成工程の様子を示す断面模式図である。図２及び図３は、本発明の第１実施形態に係るコーティング形成工程の様子を示す断面模式図である。
【００１６】
まず、図１に示すように被コーティング部材１の表面に粉体樹脂混合層２を形成する。
被コーティング部材１となるものとしては、特に限定は無いが、機械部品や構造部品、工具を構成する金属、合金、セラミックスなどが対象とされる。
粉体樹脂混合層２を構成する樹脂３の材料としては、常温硬化型、加熱硬化型等の熱硬化性樹脂や、瞬間硬化型樹脂、可視光硬化型、紫外線硬化型等の光硬化性樹脂等から選択することがよいが、施工性や、粉体樹脂混合層を構成する粉体との適合性に影響するので、それらの必要に応じて選択する。
【００１７】
粉体樹脂混合層２を構成する粉体４の材料としては、樹脂、金属、金属間化合物、金属酸化物、金属炭化物、金属酸化物、セラミックス、ガラス、超硬合金、ダイヤモンド、カーボン、カーボンナノチューブ、フラーレン、立方晶窒化ホウ素等から選択することができる。被コーティング部材１との適合性、コーティングに求める特性に応じて粉体４の材料を選択する。
【００１８】
被コーティング部材１の表面に粉体樹脂混合層２を形成する方法としては、まず樹脂３に粉体４を混ぜ合わせた材料を、被コーティング部材１の表面に塗布する。塗布には、塗装等に使用されるスプレーを用いるとよい。塗布する方法によらず、シート状に形成した粉体樹脂混合層を移動させて被コーティング部材１の表面に配置することによって被コーティング部材１の表面に粉体樹脂混合層２を形成することとしてもよい。本実施形態にあっては塗布する方法によるので、任意の形状の面の任意の範囲に施工することが容易である。
さらに、被コーティング部材１の表面に塗布した粉体樹脂混合層２中の樹脂３を硬化させる。樹脂３を硬化させることにより、粉体４の保持力が高まるため、レーザ照射前に樹脂３を硬化させることが好ましい。
【００１９】
次に、例えば図２又は図３に示すようにして、少なくともプラズマを照射する部分の粉体樹脂混合層２の表面を透明液体で被い、粉体樹脂混合層２の表面にパルスレーザ７をレンズ６を介して集光、照射し、プラズマ８を発生させる。
図２に示すように粉体樹脂混合層２が付設された被コーティング部材１を透明液体５中に沈めたり、図３に示すように粉体樹脂混合層２上に透明液体膜１０を形成したりする方法が採り得る。
ここで透明液体には、水、油等を適用する。透明液体膜１０は、流水のように流れた状態で形成するか、粘度の高いもの、半固体状のものであれば、粉体樹脂混合層２の表面上に留まった状態で形成する。
【００２０】
以上のようにしてパルスレーザ７の照射により発生したプラズマ８により衝撃波が発生する。この衝撃波によって粉体樹脂混合層２中の粉体４を高速で被コーティング部材１の表面に衝突させる。その衝突速度は粉体４および樹脂３の材料や混合比、レーザの照射条件によって異なるが、図４に示すように大凡溶射に比較しても速いものとなる。図４には、主な溶射技術の粒子衝突速度及び粒子温度と本発明のそれらとの比較を示した。本発明においては、粒子温度を室温相当の約２０℃から約３００℃の範囲内とし、また粒子衝突速度を５００ｍ／ｓｅｃ以上、より好適には約５００〜１６００ｍ／ｓｅｃとすることが望ましい。
【００２１】
プラズマ８の衝撃波により、図２及び図３に示すように被コーティング部材１の表面を微細に陥没するように塑性変形させて粗面化処理しつつ、粉体４がその面に密着接合していく。またほぼ同時にその上に粉体４が高速で衝突、積層し、コーティング１１が形成される。パルスレーザ７の照射ポイントを移動して必要範囲にコーティング１１を形成する。
コーティング１１の厚みは、被コーティング部材１の表面上に保持されていた粉体樹脂混合層２中の粉体４の単位面積当たりの量に応じた厚みとなる。したがって、粉体４の混合率及び粉体樹脂混合層２の厚みを選択することにより、プラズマ８によって形成されるコーティング１１の厚みを制御することができる。粉体４の材料や粒径にもよるが、コーティング１１の厚みを５〜５０μｍ程度の範囲で形成することが可能である。
【００２２】
本発明者らは、被コーティング部材１をアルミニウム部材とし、樹脂３をエポキシ樹脂とし、粉体４をセラミックス粉末として実施した。パルスレーザの照射条件は、パルスエネルギーを１０ｍＪから８０ｍＪとし、レンズ６により０．４ｍｍから１ｍｍに絞り込んでパルスレーザを照射した。これにより、粉体４を被コーティング部材１に埋め込むことなくアルミニウム部材の表面に５〜１０μｍ程度の厚みのセラミックスコーティングを形成することができ、アルミニウム部材の耐摩耗性を向上することができた。
【００２３】
以上のように本発明のコーティング方法により、粉体４の材料の特性に応じて被コーティング部材１の表面に耐摩耗性、耐食性等の様々な機能、特性をもったコーティングを形成することができる。
しかも、そのコーティング１１は、図４に示すように溶射よりも高速な粒子衝突速度で粉体４を衝突させることができるので、これにより被コーティング面への高い密着力を有し、衝撃波の高い圧力によって粉体４が圧縮固化されるため内部にポアが少なく高密に凝集されたコーティング１１を形成することができる。
また図４に示すように、溶射に比較して加工時の温度が低く粉体４の発熱は少ないので、コーティング１１にほとんど残留応力を残すことが無く、また、熱負荷による被コーティング部材の特性低下も無いため、溶射に比較しても疲労特性の低下が少ないコーティング１１を形成することができる。
【００２４】
〔第２実施形態〕
次に、本発明の第２実施形態につき、図５及び図６を参照して説明する。図５及び図６は、本発明の第２実施形態に係るコーティング形成工程の様子を示す断面模式図である。本実施形態の方法は第１実施形態の方法に対して粉体４を２種の粉体４ａ，４ｂとする点で異なり、その他は同様である。
【００２５】
樹脂３に２種の粉体４ａ，４ｂを混ぜ合わせた材料を、被コーティング部材１の表面に塗布し樹脂３を硬化させる。粉体樹脂混合層２には２種の粉体４ａ，４ｂが混在する。
次に図５又は図６に示すようにして、粉体樹脂混合層２に２種の粉体４ａ，４ｂを混在させた状態で、第１実施形態と同様にパルスレーザ７の照射を行う。パルスレーザ７の照射によりプラズマ８が発生して、その衝撃波により粉体４ａ，４ｂが被コーティング部材１の表面に高速で衝突し、コーティング１２が形成される。パルスレーザ７の照射ポイントを移動して必要範囲にコーティング１２を形成する。
図５及び図６に示すように、２種の材料（粉体４ａの材料及び粉体４ｂの材料）が混在したコーティング１２が形成され、複合的な機能、特性を有するコーティング１２を形成することができる。
もちろん、樹脂３に３種以上の粉体を混合してもよい。
【００２６】
〔第３実施形態〕
次に、本発明の第３実施形態につき、図７及び図８を参照して説明する。図７及び図８は、本発明の第３実施形態に係るコーティング形成工程の様子を示す断面模式図である。本実施形態の方法は第２実施形態の方法に対して粉体樹脂混合層を２層にする点で異なり、その他は同様である。
【００２７】
樹脂３に粉体４ｂを混ぜ合わせた材料を、被コーティング部材１の表面に塗布し、塗布された樹脂３を硬化させる。その上に、樹脂３に粉体４ａを混ぜ合わせた材料を塗布して２層状の粉体樹脂混合層２を形成する。塗布された樹脂３を硬化させる。
【００２８】
粉体４ａと粉体４ｂとは異なる種類の材料である。粉体４ａの性質と粉体４ｂの性質との違いによっては、粉体４ａと混ぜ合わせる樹脂３と、粉体４ｂと混ぜ合わせる樹脂３とが異なる材料である場合も考えられるし、同じ材料で足りる場合も考えられる。
図７及び図８に示すように、２層の粉体樹脂混合層２中の下層に粉体４ｂが配置され、上層に粉体４ａが配置される。
【００２９】
次に図７又は図８に示すようにして、２層の粉体樹脂混合層２の上下層に分けて２種の粉体４ａ，４ｂが配置された状態で、第１実施形態と同様にパルスレーザ７の照射を行う。パルスレーザ７の照射によりプラズマ８が発生して、その衝撃波により粉体４ａ，４ｂが被コーティング部材１の表面に高速で衝突するとともに粉体４ａが粉体４ｂと衝突し圧縮されることによって、コーティング１３が形成される。パルスレーザ７の照射ポイントを移動して必要範囲にコーティング１３を形成する。
このとき、粉体４ｂを被コーティング部材１に埋め込むほどの大きなパルスエネルギーで処理を行うと、粉体４ｂとが粉体４ａが混合されてしまう。このため特許文献４記載のパルスエネルギーよりも小さなパルスエネルギーで処理を行うことが望ましい。たとえば、パルスエネルギーを１０ｍＪから８０ｍＪとし、レンズ６によって０．４ｍｍから１ｍｍに絞り込んでパルスレーザを照射すると、図７及び図８に示すように、粉体４ｂの材料が比較的下層に配置され、粉体４ａの材料が比較的上層に配置された２層状のコーティング１３を形成することができる。
【００３０】
本実施形態により例えば、被コーティング部材１をアルミニウムとし、粉体４ａをカーボン、粉体４ｂをセラミックスとすることにより、アルミニウムとカーボンの間にセラミックスを介在させて、アルミニウムとの相性の悪いカーボンのコーティングをアルミニウム部品の外表面に形成することができる。化学的又は、熱応力などの機械的な理由などにより直接被コーティング部材１上に形成することに不都合がある材料のコーティングを形成したり、異なる材料よりなる２層のコーティングによる複合的な機能、特性を得ることができる。もちろん、３層以上としてもよい。
【００３１】
異なる材料よりなる２層のコーティングは、上記第１実施形態の工程を２回繰り返すことでも形成することができる。これに対し本実施形態によれば、一度のレーザ照射工程で２層のコーティングを形成することが可能であるので工程的に有利である。また、パルスエネルギーや照射径など照射するレーザの条件を適切に制御することにより、層間の混合の程度を制御することが可能であり、いわゆる傾斜機能を実現することも可能である。
【００３２】
〔第４実施形態〕
以上の第２、第３実施形態の応用として、図９及び図１０に示すように上層及び下層に粉体４ａ、４ｂの材料が混在し、上層と下層とで粉体４ａ、４ｂの材料混合比率が異なるコーティング１４を形成することもできる。このとき、層数、各層の混合比率、各層に混合する粉体の種類や種類数は任意であり、２種以上の粉体が混在する層の上又は下に１種の粉体のみが混在する層を付け加えることも任意である。
図９及び図１０には、粉体４ａ、４ｂの材料が１：２で混在した層の上に、粉体４ａ、４ｂの材料が２：１で混在した層が設けられたコーティング１４を形成する例を示す。これを例にして形成方法と説明すると、まず、樹脂３に粉体４ａ：粉体４ｂを１：２の割合で混ぜ合わせた材料を被コーティング部材１の表面に塗布し、塗布された樹脂３を硬化させる。その上に、樹脂３に粉体４ａ：粉体４ｂを２：１の割合で混ぜ合わせた材料を塗布して２層状の粉体樹脂混合層２を形成する。塗布された樹脂３を硬化させる。後は上記と同様にパルスレーザ７の照射を行う。このように、層毎に異なる混合比率で２種以上の粉体が混合された２層以上の粉体樹脂混合層２が形成された状態で、パルスレーザの照射を行う。
層毎に異なる異種粉体比を持つ２層の粉体樹脂混合層２を形成することにより、層毎に材料の比率の異なるコーティングを形成することができる。図９及び図１０の例では、粉体４ｂの材料の混合比率の高い層が比較的下層に配置され、粉体４ａの材料の混合比率が高い層が比較的上層に配置された２層状のコーティング１４を形成することができる。３層以上として、混合比率を微小に変化させることによって、連続的な比率変化をもたらすことも可能であるし、隣接する層間において混合比率を大きく変化させて不連続にすることも可能である。
被コーティング部材１の表面から離れるに従ってコーティング特性が段階的その他の不連続的又は連続的に変化し、コーティングの構成材料、特性に深度変化性、例えば、深度に従って漸増・漸減する傾斜的な変化特性を持たせることが可能となる。
【図面の簡単な説明】
【００３３】
【図１】本発明の第１実施形態に係る粉体樹脂混合層の形成工程の様子を示す断面模式図である。
【図２】本発明の第１実施形態に係るコーティング形成工程の様子を示す断面模式図である。
【図３】本発明の第１実施形態に係るコーティング形成工程の様子を示す断面模式図である。
【図４】主な溶射技術の粒子衝突速度及び粒子温度と本発明のそれらとの比較を示したグラフである。
【図５】本発明の第２実施形態に係るコーティング形成工程の様子を示す断面模式図である。
【図６】本発明の第２実施形態に係るコーティング形成工程の様子を示す断面模式図である。
【図７】本発明の第３実施形態に係るコーティング形成工程の様子を示す断面模式図である。
【図８】本発明の第３実施形態に係るコーティング形成工程の様子を示す断面模式図である。
【図９】本発明の第４実施形態に係るコーティング形成工程の様子を示す断面模式図である。
【図１０】本発明の第４実施形態に係るコーティング形成工程の様子を示す断面模式図である。
【符号の説明】
【００３４】
１     被コーティング部材
２     粉体樹脂混合層
３     樹脂
４     粉体
４ａ，４ｂ    粉体
５     透明液体
６     レンズ
７     パルスレーザ
８     プラズマ
９     大気
１０   透明液体膜
１１   コーティング
１２   コーティング
１３   コーティング
１４   コーティング
【図１】
2010065253.tif 000003
【図２】
2010065253.tif 000004
【図３】
2010065253.tif 000005
【図４】
2010065253.tif 000006
【図５】
2010065253.tif 000007
【図６】
2010065253.tif 000008
【図７】
2010065253.tif 000009
【図８】
2010065253.tif 000010
【図９】
2010065253.tif 000011
【図１０】
2010065253.tif 000012